【事件の表示】
　特願２０１３−１６４４３２「ポリエン（ｐｏｌｙｅｎｅ）系偏光フィルム（ｆｉｌｍ）の製造方法」拒絶査定不服審判事件〔平成２７年　２月１９日出願公開、特開２０１５−　３４８４８〕について、次のとおり審決する。
【結　論】
　本件審判の請求は、成り立たない。
【理　由】
第１　手続の経緯
　本願は、平成２５年８月７日に出願された特願２０１３−１６４４３２号であり、その手続の経緯は、概略、以下のとおりである。
　平成２９年　１月３１日　拒絶理由通知（平成２９年２月７日発送）
　平成２９年　５月　８日　意見書、手続補正書
　平成２９年　６月　２日　拒絶査定（平成２９年６月１３日発送）
　平成２９年１０月１３日　審判請求、手続補正書
　平成３０年　８月１５日　拒絶理由通知（平成３０年８月２１日発送）
　平成３０年１１月２１日　意見書、手続補正書
第２　本願発明
　本願の請求項に係る発明は、平成３０年１１月２１日提出の手続補正書により補正された特許請求の範囲の請求項１ないし４に記載された事項により特定されるものと認められるところ、請求項１に係る発明（以下「本願発明」という。）は、次のとおりのものである。
「　ポリビニルアルコールフィルムをドライ延伸することで、ドライ延伸フィルムを作製するステップと、
　酸触媒を用いて前記ドライ延伸フィルムに脱水反応を行わせるステップと、を含み、
　ポリビニルアルコール及び前記酸触媒を含むコーティング液を基板上にコーティングし、乾燥することで、前記ポリビニルアルコールフィルムを作製し、
　前記コーティング液は、ポリビニルアルコールの質量に対して前記酸触媒を２質量％以上１０質量％以下で含有し、
　前記酸触媒は、Ｒ−Ｘで示される構成を有する有機酸であり、Ｒは、アルキル基、パーフルオロアルキル基、芳香族官能基、及びフッ素置換型芳香族官能基等から選択されるいずれか１つであり、Ｘは、カルボキシル基及びスルホ基からなる群から選択されるいずれか１つの官能基であることを特徴とする、ポリエン系偏光フィルムの製造方法。」
第３　当審において通知した拒絶の理由
　当審より平成３０年８月１５日付けで通知した拒絶理由のうち、特許法第２９条第２項に係る拒絶理由は、概ね次のとおりである。
　本願の請求項１ないし９に係る発明は、本願の出願前日本国内または外国において頒布された又は電気通信回線を通じて公衆に利用可能となった以下の引用文献に記載された発明及び周知技術に基いて、その出願前にその発明の属する技術の分野における通常の知識を有する者が容易に発明をすることができたものであるから、特許法第２９条第２項の規定により特許を受けることができない。
＜引用文献＞
１．特開平８−２６２２２８号公報
２．特開２００２−１７４７２６号公報
３．米国特許第３９１４０１７号明細書
４．特開昭６２−８２０３０号公報
５．特開２００６−８９５３６号公報
第４　当審の判断
１　引用文献の記載及び引用発明
（１）引用文献１の記載
　引用文献１（特開平８−２６２２２８号公報）には、次の事項が記載されている（下線は審決にて付した。以下同じ。）。
　ア　「【０００１】本発明は、
共役二重結合を有するポリマーの偏光層を含みそしてＳｉＯ
Ｘ
でシールされた表面を有する耐熱性柔軟性偏光子に関する
………
【０００３】種々の基体と接着中間層からの積層品の製造は知られている。ＵＳ　５，０４９，４２７は、
ポリアセチレン（ＰＡＣ）含有ポリマー（ＰＯＬＰＡＣ）
【０００４】ＰＯＬＰＡＣ偏光子は既に優れた特性を有するけれども、極端な条件下では安定性がまだ不適切である。９０℃で５００時間の貯蔵の後では、偏光されていない光に関する偏光子の伝導率が変化していて、伝導率の変化△Ｔｕｎｐｏｌは５％よりも大きい。
【０００５】しかしながら、特に高温にさらされる光学ディスプレイ（例えば自動車中のダッシュボード）における使用は、これらの条件下での偏光子の光学特性の減少△Ｔｕｎｐｏｌ及び△Ｐが多くとも５％である場合にのみ可能であり、ここで△Ｐは偏光度の変化である。例えばＰＯＬＰＡＣ偏光子の光学特性は、ガラス板の間への接合の後では１００℃で１，０００時間一定であることが報告された。しかしながら、このような積層システムは、ディスプレイの製造のためには非常に適切ではない。処理（ｐｒｏｃｅｓｓｉｎｇ）特性に関してそして柔軟性プラスチックディスプレイの関係においての両方で、柔軟性の偏光子が好ましい。
【０００６】それ故、本発明の目的は、上で述べた条件を満たす、共役二重結合を有するポリマーを基にした偏光子を製造することであった。
………
【００１３】更にまた、本発明は、共役二重結合を有するポリマーの偏光コア層及び両側に付与された透明で柔軟性の外部層を含んで成る積層された柔軟性偏光子であって、ＳｉＯＸ保護層によってシールされたコア層及び外部層がシリケート層によって又は有機接着剤によって接合されていて、そしてこのやり方で積層された偏光子が柔軟性であることを特徴とする偏光子に関する。
………
【００２３】その表面をＳｉＯＸによってシールされた本発明の偏光子のための偏光コア層は、共役二重結合を有するポリマーである。このようなポリマーは知られている。かくして、例えばＵＳ　３，９１４，０１７は、ポリマー主鎖中に共役二重結合の領域をもたらすポリビニルアルコールの部分的な脱水を述べている。このようにして生成する共役二重結合の領域は、一般にむしろ短い（平均：２〜１５Ｃ＝Ｃ）。脱水は、純粋に熱的に又は酸触媒によって実施することができる。
………
【００２４】好ましくは、偏光コア層は、部分的に脱水されたポリビニルアルコールのもの又はＰＡＣのものである。
【００２５】偏光コア層は、殊に好ましくは、そのマトリックスが極性基を含むポリマーでありそして少なくとも９０％、好ましくは少なくとも９５％、特に好ましくは少なくとも９８％の最大偏光度Ｐ、及び５以上の、好ましくは１０以上の最大二色性比ＱＥを有する［両方の場合とも可視光の領域を基にして］ＰＡＣ含有ポリマー生成物から作られた偏光子である。これらの偏光子は、延伸によって製造された優先方向を有するフィルムの形で用いられる。延伸度εは、２００％よりも大きく、好ましくは少なくとも４００％、特に好ましくは５００％〜１，０００％である。
【００２６】殊に好ましい偏光コア層は、そのマトリックスが部分的に脱水されたポリビニルアルコールであり、そしてその偏光効果が非可視近紫外波長領域（＜４５０ｎｍ）から可視波長領域（４５０〜７００ｎｍ）を経て近赤外領域（７００〜８５０ｎｍ）に及ぶＰＡＣ含有ポリマー生成物から成る。このような
部分的に脱水されたＰＯＬＰＡＣ偏光子
ａ）使用されるポリビニルアルコールを、アセチレン重合に先立って、脱色によって認識される所望の脱水に到達するまで１５０〜２５０℃で焼き入れし（ｔｅｍｐｅｒｅｄ）、その後でこの処理されたポリビニルアルコールの溶液中でアセチレンを重合させ、それからフィルムを製造しそして延伸することによって、又は
ｂ）
そのマトリックスがポリビニルアルコールであるＰＯＬＰＡＣフィルムを延伸しそしてその後で焼き入れすることによって
フィルム製造に先立って、小量の酸
スルホン酸
をポリマーに添加
製造する
　イ　「【００４２】実施例５
２３μｍ厚さの
ポリビニルアルコール
のフィルムを
２００℃で７倍の長さに一軸延伸
【００４３】実施例６
ＰＯＬＰＡＣフィルムを、気体状ＨＣｌで処理しそしてアルゴン下で７００％だけ、即ち、その元の長さの８倍に延伸
　ウ　「【００４４】本発明の主なる特徴及び態様は以下の通りである。
【００４５】１．　ＳｉＯＸでシールされた表面［式中、ｘは１〜２、好ましくは１．１〜１．９、特に好ましくは１．４〜１．８の任意の所望の値を有する］を有することを特徴とする、共役二重結合を有するポリマーの偏光層を有する耐熱性柔軟性偏光子。
………
【００５２】８．　前記ポリマーが、部分的に脱水されたポリビニルアルコール又はポリビニルアルコールを含むポリアセチレン、好ましくはポリビニルアルコールを含むポリアセチレンであることを特徴とする、上記１記載の偏光子。
………
【００５４】１０．　前記ポリマーがポリビニルアルコールを含むポリアセチレンであり、そしてこのポリビニルアルコールが、アセチレン重合に先立って又はその後で、１５０〜２５０℃での焼き入れによって、酸処理によって、又は焼き入れ及び酸処理によって部分的に脱水されることを特徴とする、上記８記載の偏光子。」
（２）引用発明
　上記（１）によると、引用文献１には、ＳｉＯＸでシールされた表面を有する耐熱性柔軟性偏光子において共役二重結合を有するポリマーの偏光層を構成するＰＯＬＰＡＣ偏光子の製造方法に関し、以下の発明（以下「引用発明」という。）が記載されていると認められる。
「　フィルム製造に先立って小量のスルホン酸をポリマーに添加した、マトリックスがポリビニルアルコールであるＰＯＬＰＡＣフィルムを延伸し、その後焼き入れをする、部分的に脱水されたＰＯＬＰＡＣ偏光子の製造方法。」
（３）引用文献２の記載
　引用文献２（特開２００２−１７４７２６号公報）には、次の事項が記載されている。
　ア　「【０００１】
【発明の属する技術分野】本発明は
ポリビニレン構造を有するポリビニルアルコール誘導体からなる偏光フィルム
………
【０００６】
【発明が解決しようとする課題】本発明の目的は、耐久性および偏光性能に優れた偏光フィルムを提供することにある。
【０００７】
【課題を解決するための手段】本発明によれば、上記課題は、１，２−グリコール結合量が１．５モル％以下のポリビニルアルコール（以下、このポリビニルアルコールを、通常のＰＶＡと区別するため、変性ＰＶＡと略記することがある。）から得られるポリビニレン構造を有するポリビニルアルコール誘導体からなる偏光フィルムによって達成することができる。本発明の偏光フィルムは、可視光線スペクトルの範囲における偏光性能に優れ、高温高湿下に長期間放置した場合の耐久性にも優れている。」
　イ　「【００２０】本発明の偏光フィルムは、１，２−グリコール結合量が１．５モル％以下のＰＶＡを製膜して得られるフィルムを材料にして製造される。
ＰＶＡからフィルムを製膜する方法としては、樹脂から形成されるフィルム、乾燥ドラム又は乾燥ベルトの上にＰＶＡ溶液を流延するキャスト法あるいはダイキャスト法が挙げられる
………
【００２２】
ＰＶＡフィルムは脱水処理され、これにより、ＰＶＡにポリビニレン構造が形成される
ＰＶＡフィルムの脱水処理は、脱水促進剤を含有させたＰＶＡフィルムを延伸し、あるいは延伸したＰＶＡフィルムに脱水促進剤を含有させて加熱することにより行うことができる
ＰＶＡフィルムに脱水促進剤を含有させる方法としては
脱水促進剤を含有するＰＶＡ溶液を製膜する方法などが挙げられる
脱水促進剤はＰＶＡに対して０．００１〜１０重量％の範囲の量で添加されるのが好ましい
【００２３】
ＰＶＡフィルムを一軸延伸する方法としては、乾熱延伸、湿式延伸、温水中での延伸、フィルムを吸水させた状態での空気中での延伸などが挙げられる
（４）引用文献３の記載
　引用文献３（米国特許第３９１４０１７号明細書）には、次の事項が記載されている。
　ア　「BACKGROUND OF THE INVENTION 
　The present invention relates to dichroic light polarizers and to methods for preparing them. More particularly, this invention is concerned with K-sheet type polarizers and their preparation from polyvinyl alcohol graft copolymers obtained by a redox type grafting procedure.」（第１欄４ないし１０行）
（和訳）
「発明の背景
　本発明は、二色性偏光子および二色性偏光子と、それらを調製する方法とに関する。より具体的には、本発明は、Ｋシートタイプの偏光子およびレドックスタイプのグラフト手順によって得られたポリビニルアルコールグラフト共重合体からのそれらの調製に関する。」
　イ　「OBJECTS OF THE INVENTION 
　It is a primary object of this invention to provide K-sheet type polarizers prepared from more than one polymer. More specifically, it is an object of this invention to provide dichroic light polarizers comprising transparent sheets of a PVA graft copolymer, said graft copolymer comprising a PVA backbone onto which are grafted polymeric substituents selected from polymerized monomers having a polymerizable vinyl group on each monomer derivative and polymerized monomers having a polymerizable vinylidene group on each monomer derivative. Another object of the invention is to provide methods for preparing K-sheets from PVA graft copolymers obtained via a redox type grafting procedure.
　A further object is to provide K-sheet type polarizers containing PVA material which may be dehydrated at lower temperatures than those commonly utilized in prior art procedures. A still further object is to provide K-sheets containing PVA material capable of being dehydrated in the presence of catalysts incorporated in the polarizer sheet.」（第１欄３９ないし６１行）
（和訳）
「発明の目的
　本発明の第１の目的は、複数のポリマーから調製されたＫシートタイプの偏光子を提供することである。より具体的には、本発明の目的は、ＰＶＡグラフト共重合体の透明シートを含む二色性偏光子を提供することであり、前記グラフト共重合体は、各モノマー誘導体上に重合可能なビニル基を有する重合モノマーと、各モノマー誘導体上に重合性ビニリデン基を有する重合モノマーから選ばれる高分子置換基がその上でグラフト化されるＰＶＡ主鎖を含む。本発明の別の目的は、レドックスタイプのグラフト法により得られるＰＶＡグラフト共重合体からＫシートを調製する方法を提供することである。
　更なる目的は、先行技術の手順で一般的に利用されるものより低い温度で脱水され得るＰＶＡ材料を含有するＫシートタイプの偏光子を提供することである。さらに別の目的は、偏光子シートに組み込まれた触媒の存在下で脱水され得るＰＶＡ材料を含有するＫシートを提供することである。」
　ウ　「EXAMPLE 1 
　To a solution containing 55g PVA (C-20 Shimitsu or Gelvatol 1-90 Monsanto or Elvanol 71-30A Dupont) in 600 cc H2O were added 26g ethyl acrylate and 29g methyl methacrylate. Nitrogen gas was bubbled in for 1 hour, the pH was adjusted to 1.5 with conc. HNO3 and 6.0g Ce(NH4)2 (NO3)6 in 15 cc H2O were added. Stirring was continued for 3 hours at room temperature. At the end of this time the conversion of monomer to polymer was quantitative with 16% solids. The emulsion was dialyzed to a pH of 6.0 and then brought to a pH of 7.0 by the addition of a strong acid ion exchange resin which was filtered off, thereby removing NO3 - ion which has been found to inhibit polyvinylene formation. 
The resultant preparation of ethyl acrylate-methyl methacrylate copolymer grafted onto PVA (1/1 wt) was cast into optically clear films 2-4 mils thick
………
EXAMPLE 3 
　K-sheet type polarizers comprised of ethyl acrylate-methyl methacrylate copolymer grafted onto PVA (1/1 wt) and exhibiting approximately the same dichroic ratio as the polarizer in Example 1 were prepared in accordance with the procedure outlined in Example 1 except that phosphoric acid or 
p-toluenesulfonic acid were also added to the PVA graft copolymer preparation
（和訳）
「実施例１
　６００ｃｃのＨ２Ｏ中に５５ｇのＰＶＡ（C-20 ShimitsuまたはGelvatol 1-90 MonsantoまたはElvanol 71-30A Dupont）を含有する溶液に、エチルアクリレート２６ｇおよびメチルメタクリレート２９ｇを加えた。窒素ガスを１時間バブリングし、ｐＨを濃硫酸で１．５に調整した。ＨＮＯ３および１５ｃｃのＨ２Ｏ中の６．０ｇのＣｅ（ＮＨ４）２（ＮＯ３）６を添加した。撹拌を室温で３時間続けた。この時間の終わりに、モノマーのポリマーへの転化率は１６％固形分で定量的であった。このエマルジョンをｐＨ６．０に透析し、次いで濾別した強酸性イオン交換樹脂を添加することによりｐＨ７．０にし、これにより、ポリビニル形成を阻害することが判明したＮＯ３−イオンを除去した。
ＰＶＡ（１／１ｗｔ）にグラフトされたエチルアクリレートメタクリレート共重合体の得られた調製物を、厚さ２〜４ミルの光学的に透明なフィルムにキャスティングした
………
実施例３
　ＰＶＡ（１／１ｗｔ）にグラフトされたエチルアクリレートメタクリレート共重合体からなり実施例１の偏光子とほぼ同じ二色比を示すＫシートタイプの偏光子を、実施例１に概説した手順に従って調製したが、但し、リン酸もしくは
ｐ−トルエンスルホン酸をＰＶＡグラフト共重合体調製物に添加
　ウ　「8. 
The process of preparing a dichroic light polarizer comprising a transparent sheet of a graft copolymer
　preparing an emulsion of said graft copolymer by mixing a solution containing said polyvinyl alcohol with said polymerizable monomers and a transition metal cation catalyst at a pH of less than 7, said cation catalyst possessing an oxidation potential in acidic media of at least one volt when said cation is reduced to the next lower oxidation state, said cation being stable in acidic media in both of said oxidation states,
　
mixing said emulsion of said graft copolymer with an acid catalyst to incorporate said acid catalyst into said emulsion
　
casting a sheet of said graft copolymer and acid catalyst from said emulsion
　
heating said sheet containing said acid catalyst to at least partially dehydrate said polyvinyl alcohol
　stretching said heated sheet to substantially orient the molecules of said polyvinyl alcohol.
………
　10. The process of claim 8 wherein said 
acid catalyst is p-toluenesulfonic acid
（和訳）
「８．
グラフト共重合体の透明シートを含む二色性偏光子の製造方法であって
　前記ポリビニルアルコールを含有する溶液と前記重合可能なモノマーおよび遷移金属カチオン触媒を７未満のｐＨで混合することにより前記グラフト共重合体のエマルジョンを調整するステップであって、前記カチオン触媒は、前記カチオンが次に低い酸化状態に還元される際に酸性媒体内で少なくとも１ボルトの酸化電位を持ち、前記カチオンは前記酸化状態の両方において酸性媒体中で安定であるステップと、
　
前記酸触媒を前記エマルジョンに導入するために前記グラフト共重合体の前記エマルジョンを酸触媒と混合するステップと
　
前記エマルジョンから前記グラフト共重合体と酸触媒のシートを成型するステップと
　
前記ポリビニルアルコールを少なくとも部分的に脱水するように前記シートを酸触媒の存在下で加熱するステップと
　前記加熱されたシートを延伸して前記ポリビニルアルコールの分子を実質的に配向させるステップと、を含む前記製造方法。
………
　１０．前記
酸触媒がｐ−トルエンスルホン酸である
２　対比
（１）本願発明と引用発明とを対比する。
　ア　引用発明の「ＰＯＬＰＡＣフィルム」は、「マトリックスがポリビニルアルコールである」から、「ポリビニルアルコールフィルム」といえる。
　そうすると、引用発明の「マトリックスがポリビニルアルコールであるＰＯＬＰＡＣフィルムを延伸」する工程と本願発明の「ポリビニルアルコールフィルムをドライ延伸することで、ドライ延伸フィルムを作製するステップ」は、「ポリビニルアルコールフィルムを延伸することで、延伸フィルムを作製するステップ」である点で共通する。
　イ　引用文献１の段落【００２３】の記載（上記１（１）アを参照。）及び当該技術分野の技術常識を勘案すると、引用発明では、延伸された「ＰＯＬＰＡＣフィルム」を「焼き入れをする」ことにより、「ＰＯＬＰＡＣフィルム」中の「ポリビニルアルコール」が「部分的に脱水され」、共役二重結合が形成されること、その際に「スルホン酸」が酸触媒として作用することは明らかである。
　そうすると、引用発明と本願発明は、「酸触媒を用いて延伸フィルムに脱水反応を行わせるステップ」を含む点で共通する。
　また、引用発明の「スルホン酸」は、スルホ基を有する酸であるから、引用発明と本願発明は、「酸触媒は、Ｒ−Ｘで示される構成を有する酸であり、Ｘは、カルボキシル基及びスルホ基からなる群から選択されるいずれか１つの官能基である」点で共通する。
　ウ　上記イのとおり、引用発明の「ＰＯＬＰＡＣ偏光子」は、「ＰＯＬＰＡＣフィルム」中の「ポリビニルアルコール」が「部分的に脱水され」、共役二重結合が形成されてなるものであるから、「ポリエン」といえる。また、引用発明の「ＰＯＬＰＡＣ偏光子」は、「ＰＯＬＰＡＣフィルムを延伸」してなるから、フィルムである。
　そうすると、引用発明の「ＰＯＬＰＡＣ偏光子の製造方法」は、「ポリエン系偏光フィルムの製造方法」に相当する。
（２）以上によれば、本願発明と引用発明との一致点及び相違点は、次のとおりである。
＜一致点＞
「　ポリビニルアルコールフィルムを延伸することで、延伸フィルムを作製するステップと、
　酸触媒を用いて前記延伸フィルムに脱水反応を行わせるステップと、を含み、
　前記酸触媒は、Ｒ−Ｘで示される構成を有する酸であり、Ｘは、カルボキシル基及びスルホ基からなる群から選択されるいずれか１つの官能基である、ポリエン系偏光フィルムの製造方法。」
＜相違点１＞
　ポリビニルアルコールフィルムの延伸方法に関し、本願発明では、ポリビニルアルコールフィルムをドライ延伸するのに対し、引用発明では、延伸方法が特定されていない点。
＜相違点２＞
　ポリビニルアルコールフィルムの作製方法及び酸触媒の添加方法に関し、本願発明では、ポリビニルアルコール及び酸触媒を含むコーティング液を基板上にコーティングし、乾燥することで、ポリビニルアルコールフィルムを作製するのに対し、引用発明では、フィルム製造に先立ってスルホン酸をポリマーに添加するが、ＰＯＬＰＡＣフィルムの製造方法が特定されていない点。
＜相違点３＞
　酸触媒の含有量及び組成に関し、本願発明では、ポリビニルアルコールの質量に対して酸触媒を２質量％以上１０質量％以下で含有し、酸触媒は有機酸であり、Ｒ−Ｘで示される構成のＲは、アルキル基、パーフルオロアルキル基、芳香族官能基、及びフッ素置換型芳香族官能基等から選択されるいずれか１つであるのに対し、引用発明では、ポリビニルアルコールの質量に対するスルホン酸の含有量、及びスルホン酸の組成が特定されていない点。
３　判断
（１）相違点１について
　ポリエン系偏光フィルムの製造にあたり、ポリビニルアルコールフィルムを延伸する方法として、ドライ延伸は、湿式延伸等とともに周知技術である（例えば引用文献２の段落【００２３】には、ポリビニレン構造を有するポリビニルアルコール誘導体からなる偏光フィルムの製造工程において、ＰＶＡフィルムを一軸延伸する方法として、乾熱延伸、湿式延伸、温水中での延伸、フィルムを吸水させた状態での空気中での延伸などが挙げられることが記載されている（上記１（３）ア、イを参照。）。）。
　また、引用文献１において、ポリビニルアルコールフィルムを延伸する方法が具体的に開示された実施例である実施例５及び実施例６では、いずれもドライ延伸を行っている。すなわち、引用文献１には、実施例５において、ポリビニルアルコールフィルムを、室温で５分間ＨＣｌガスの雰囲気にさらし、その後、２００℃で７倍の長さに一軸延伸すること、実施例６において、ＰＯＬＰＡＣフィルムを、気体状ＨＣｌで処理し、その後、アルゴン下で８倍の長さに延伸することが、それぞれ記載されている（上記１（１）イを参照。）。
　してみると、引用発明において、ＰＯＬＰＡＣフィルムの延伸方法としてドライ延伸を採用することは、引用文献１が示唆する範囲内の事項といえる。また、そうでないとしても引用発明において、周知の延伸方法の中からドライ延伸を採用することは、当業者が適宜決定し得る設計的事項にすぎない。
　よって、引用発明において、上記相違点１の構成とすることは、当業者が容易になし得たことである。
（２）相違点２について
　ポリビニルアルコールを含むコーティング液を基板上にコーティングし、乾燥させてポリビニルアルコールフィルムを作製することは、周知技術である（例えば引用文献２の段落【００２０】には、樹脂から形成されるフィルム、乾燥ドラム又は乾燥ベルトの上にＰＶＡ溶液を流延してＰＶＡからフィルムを製膜することが記載されている（上記１（３）イを参照。）。）。
　しかるに、引用発明において、どのような方法でＰＯＬＰＡＣをフィルム化（製膜）するかは、発明の具体化にあたり当業者が適宜決定し得る設計的事項にすぎないというべきところ、上記周知技術の方法を採用することは当業者が適宜なし得たことである。そして、引用発明は、フィルム製造に先立ってスルホン酸をポリマーに添加するものであるから、引用発明に上記周知技術の方法を適用すると、必然的にスルホン酸をＰＯＬＰＡＣを含むコーティング液に添加することになる（なお、引用文献２には、脱水促進剤（酸触媒）を含有するＰＶＡ溶液を製膜することも記載されている。）。
　よって、引用発明に周知技術を適用して、上記相違点２に係る本願発明の構成とすることは、当業者が容易になし得たことである。
（３）相違点３について
　上記１（３）によると、引用文献２には、「ＰＶＡフィルムを脱水処理し、ＰＶＡにポリビニレン構造を形成するに際し、ＰＶＡに対して０．００１〜１０重量％の範囲の量でＰＶＡフィルムに脱水促進剤を添加すること。」（以下「引用文献２技術」という。）が記載されていると認められる。ここで、引用文献２技術の「ＰＶＡ」及び「脱水促進剤」は、それぞれ本願発明の「ポリビニルアルコール」及び「酸触媒」に相当する。
　また、上記１（４）によると、引用文献３には、「ポリビニルアルコールグラフト共重合体のシート中のポリビニルアルコールを部分的に脱水するための酸触媒としてｐ−トルエンスルホン酸を用いること。」（以下「引用文献３技術」という。）が記載されていると認められる。ここで、引用文献３技術の「ポリビニルアルコールグラフト共重合体のシート」は、本願発明の「ポリビニルアルコールフィルム」に相当し、引用文献３技術の「ｐ−トルエンスルホン酸」は、本願発明の「Ｒ−Ｘで示される構成を有する有機酸」において、「Ｒ」として「芳香族官能基」を選択し、「Ｘ」として「スルホ基」を選択したものに相当する。
　そして、引用発明において、スルホン酸の組成及びその添加量を如何にするかは、必要な脱水反応の程度や反応時間等を考慮して適宜決定すべき設計的事項にすぎないというべきころ、引用文献２技術及び引用文献３技術に照らし、上記相違点３に係る本願発明の構成とすることは当業者が容易になし得たことである。
（４）効果について
　本願発明によってもたらされる効果を全体としてみても、引用発明、引用文献２及び３に記載された事項、並びに周知技術から当業者が当然に予測できる程度のものであって、格別顕著なものとはいえない。
（５）意見書について
　平成３０年１１月２１日提出の意見書において、請求人は上記相違点２に関し、例えば、「基材上にコーティング液（酸触媒を含まない）をコーティングした後、コーティング液の塗膜に酸触媒水溶液を噴霧する」といった態様も引用文献１に記載の「ＰＯＬＰＡＣフィルムの製造に先立って小量の酸をポリマーに添加する」ことに相当するから、引用発明に周知技術を適用したとしても本願発明の上記相違点２に係る構成には到らない旨主張する。
　しかし、請求人が例示したコーティング液の塗膜に酸触媒水溶液を噴霧する態様は、フィルムの製造途中で酸触媒を添加しているのであって、フィルムの製造に先立って酸触媒を添加するとはいえない。すなわち、基板上にコーティング液をコーティングし、乾燥することによりポリビニルアルコールフィルムを作製するに際し、フィルムの製造に先立って酸触媒を添加するとは、コーティング液を基板上にコーティングする前に酸触媒を添加することを意味すると解するべきであるから、予めコーティング液に酸触媒を含ませる態様しか取り得ないことは技術的にみて明らかである。そして、上記相違点２についての容易想到性の判断は、上記（２）のとおりである。よって、上記請求人の主張は採用できない。
第５　むすび
　以上のとおりであって、本願発明（本願の請求項１に係る発明）は、引用発明、引用文献１ないし３に記載された事項、及び周知技術に基づいて当業者が容易に発明をすることができたものであるから、特許法第２９条第２項の規定により特許を受けることができない。
　したがって、その他の請求項について検討するまでもなく、本願は拒絶すべきものである。
　よって、結論のとおり審決する。